(57)【要約】【課題】焼結性および色調や透過率などの外観性を維持しつつ、成形時の型離れ性も向上できるセラミックカラーペーストを提供する。【解決手段】成形温度よりも低い軟化点を有するガラスフリット、耐熱性顔料、成形温度よりも高い軟化点を有するガラスフィラーおよびシリコーン系レジンを含むセラミックカラーペーストを調製する。前記成形温度はプレス温度であってもよい。前記シリコーン系レジンは、熱重量示差熱分析装置（ＴＧ−ＤＴＡ）を用いて、空気雰囲気下、昇温速度２０℃／分で４０℃から７５０℃まで昇温するという条件で分解温度を測定したとき、熱分解終了温度が５５０℃以上のシリコーン系レジンを含んでいてもよい。前記ガラスフィラーは、粒径範囲２〜３０μｍのガラスビーズおよび／または繊維径範囲１０〜３０μｍ、繊維長範囲１０〜５０μｍのガラスファイバーであってもよい。【選択図】なし【特許請求の範囲】
【請求項１】
成形温度よりも低い軟化点を有するガラスフリット、耐熱性顔料、成形温度よりも高い軟化点を有するガラスフィラーおよびシリコーン系レジンを含むセラミックカラーペースト。  
【請求項２】
成形温度がプレス温度である請求項１記載のセラミックカラーペースト。
【請求項３】
シリコーン系レジンが、熱重量示差熱分析装置（ＴＧ−ＤＴＡ）を用いて、空気雰囲気下、昇温速度２０℃／分で４０℃から７５０℃まで昇温するという条件で分解温度を測定したとき、熱分解終了温度が５５０℃以上のシリコーン系レジンを含む請求項１または２記載のセラミックカラーペースト。
【請求項４】
熱分解終了温度５５０℃以上のシリコーン系レジンが、熱分解終了温度での残渣が４０〜７０質量％である請求項３記載のセラミックカラーペースト。
【請求項５】
シリコーン系レジンが、有機溶媒に溶解可能なシリコーン系レジンを含む請求項１〜４のいずれかに記載のセラミックカラーペースト。
【請求項６】
シリコーン系レジンが、Ｃ１−４アルキルＣ６−１０アリール系シリコーンレジンを含む請求項１〜５のいずれかに記載のセラミックカラーペースト。
【請求項７】
シリコーン系レジンの割合が、ガラスフリットおよび耐熱性顔料の総量１００質量部に対して、０．１〜５０質量部である請求項１〜６のいずれかに記載のセラミックカラーペースト。
【請求項８】
ガラスフィラーが、粒径範囲２〜３０μｍのガラスビーズおよび／または繊維径範囲１０〜３０μｍ、繊維長範囲１０〜５０μｍのガラスファイバーである請求項１〜７のいずれかに記載のセラミックカラーペースト。
【請求項９】
ガラスフィラーの割合が、ガラスフリットおよび耐熱性顔料の総量１００質量部に対して１２〜２６質量部である請求項１〜８のいずれかに記載のセラミックカラーペースト。
【請求項１０】
ガラスフィラーが、粒径範囲２〜２０μｍのガラスビーズであり、かつ前記ガラスフィラーの割合が、ガラスフリットおよび耐熱性顔料の総量１００質量部に対して２０〜２５質量部である請求項１〜９のいずれかに記載のセラミックカラーペースト。
【請求項１１】
ガラスフリットがビスマス系ガラスフリット、シリカ系ガラスフリット、亜鉛系ガラスフリットおよび鉛系ガラスフリットからなる群より選択された少なくとも１種を含む請求項１〜１０のいずれかに記載のセラミックカラーペースト。
【請求項１２】
ビヒクルをさらに含む請求項１〜１１のいずれかに記載のセラミックカラーペースト。
【請求項１３】
ガラスフリットと耐熱性顔料とガラスフィラーとシリコーン系レジンとを混合して、請求項１〜１２のいずれかに記載のセラミックカラーペーストを製造する方法。
【請求項１４】
シリコーン系レジンが、熱重量示差熱分析装置（ＴＧ−ＤＴＡ）を用いて、空気雰囲気下、昇温速度２０℃／分で４０℃から７５０℃まで昇温するという条件で分解温度を測定したとき、熱分解終了温度が５５０℃以上のシリコーン系レジンを含み、かつこのシリコーン系レジンを分散媒に溶解した後、ガラスフリット、耐熱性顔料およびガラスフィラーと混合する請求項１３記載の製造方法。
【請求項１５】
請求項１〜１２のいずれかに記載のセラミックカラーペーストを焼成して形成されるセラミックカラー。
【請求項１６】
ガラス基板と、セラミックカラーペースト膜とを備えたセラミックカラー付きガラスであって、前記ガラス基板の少なくとも一方の面において、少なくとも一部の領域に請求項１５記載のセラミックカラーで形成されたセラミックカラー膜が積層されているセラミックカラー付きガラス。
【請求項１７】
少なくとも一方の面のガラス基板において、少なくとも一部の領域に、請求項１５記載のセラミックカラーで形成されたセラミックカラー膜を積層する積層工程と、得られた積層体を前記ガラス板の軟化点以上の温度で加熱して曲げ成形すると同時に、前記セラミックカラーペーストの焼成を行う曲げ成形工程とを含むセラミックカラー付きガラスの製造方法。
【請求項１８】
曲げ成形工程がプレス成形を含む請求項１７記載の製造方法。
【発明の詳細な説明】
【技術分野】
【０００１】
本発明は、各種のガラス、例えば、自動車用ガラスの基板となるガラス板上に焼付けて着色や成形を行なうためのセラミックカラーペースト、セラミックカラーならびにこのセラミックカラーを適用したセラミックカラー付きガラスおよびその製造方法（成形方法）に関する。
【背景技術】
【０００２】
自動車用ガラスの中で、フロントガラス、サイドガラス、リアガラスおよびサンルーフガラスなどの固定された窓ガラスは、有機接着剤を用いて車体に取付けられる。車体に取付けられた各ガラスの周辺部は、有機接着剤の太陽光による劣化防止、接着部における余剰の接着剤（はみ出した接着剤）の隠蔽、ガラスの意匠性向上などのために、ドアガラスのような摺動する窓ガラスでは、摺動抵抗の低減や意匠性の向上のために、黒色またはダークグレーに着色されている。このような自動車用ガラスは、一般には、所定の形状に切り出した平板なガラス板の周辺部に、黒色顔料を含有する溶融性ガラスフリットで形成されたセラミックカラー（黒セラ）ペーストをスクリーン印刷した後、加熱によりガラス板を曲げ成形すると同時に、セラミックカラーペーストをガラス板に焼付け、その後冷却する工程により製造されている。
【０００３】
近年、自動車用窓ガラスの曲げ成形法の生産形態は、生産性および曲げ成形精度を向上させるため、加熱炉内などにプレス機を設け、曲げ成形を行なう方式が用いられている。プレス成形においては、プレス型とセラミックカラーとの型離れが課題である。詳しくは、プレス成形での型離れ性は、加熱されて溶融したセラミックカラーがプレス型の表面に使用されている耐熱布（ステンレスクロス、ガラスクロスなど）に付着することで低下する。特に、近年自動車のデザインが多様化しているため、ガラスの深曲げや複雑形状への成形などの要求も高まり、型離れは重要な課題となっている。
【０００４】
ＷＯ２０１３／１４６２６４（特許文献１）には、ガラスフリット、ビヒクル、耐熱性顔料および耐熱性径大粒子を含み、かつ前記耐熱性径大粒子が、セラミックカラーを形成するための乾燥塗膜の平均厚みよりも大きな粒径を有するセラミックカラーペーストが開示されている。
【０００５】
しかし、このセラミックカラーペーストは、乾燥塗膜の厚みよりも粒径の大きい耐熱性径大粒子を含むため、型離れ性は優れるものの、塗膜表面が凹凸形状になり、ガラスを透かすと粒子が透けて、透過率が高くなって隠蔽性が低い。
【０００６】
また、ガラス板の冷却工程では、ガラス板を加熱後、急激に冷却することにより、ガラス板の強化を行っている。しかし、一般に、セラミックカラーとガラス板とでは、熱膨張係数が異なるため、冷却工程において、セラミックカラーからガラス板表面に引張応力が作用し、ガラス板の表面圧縮応力が低下する。そのため、一般に、セラミックカラーの付いた領域では、ガラス板の強度が低下するという課題がある。しかし、特許文献１のセラミックカラーペーストでは強度も低い。
【０００７】
特開平６−２３４５４７号公報（特許文献２）には、無機成分が着色耐熱性顔料粉末５〜３５重量％、結晶化ガラス粉末６５〜９５重量％、耐火物フィラー粉末０〜１０重量％とからなるセラミックカラー組成物が開示されており、特開平６−２５６０３９号公報（特許文献３）には、無機成分が、結晶質ガラスフリット２０〜６８重量部、非晶質ガラスフリット２〜３０重量部、耐熱性着色顔料２０〜４０重量部、耐火物フィラー０〜１０重量部からなるセラミックカラー組成物が開示されている。
【０００８】
しかし、結晶化ガラスを配合した場合、加熱により結晶化ガラスの一部が結晶化してガラスに焼き付けられるため、型離れ性は向上するものの、結晶化ガラスは熱膨張係数が高いため、ガラス強度が低下する。また、結晶化ガラスを含む組成物では、低融点ガラスで鉛を含まないガラスフリットとしてビスマス系ガラスが多く用いられるが、結晶化タイプの場合、結晶化によりＢｉ２ＳｉＯ５などが析出するため、Ｂｉ量を増量し結晶化成分を増やすと、耐酸性が低下する。
【０００９】
特開平６−２３９６４７号公報（特許文献４）には、ガラス板の所定部位に塗布し、焼成してガラス板上に融着し、結晶化し、次いで炉内に設けたプレス装置によりガラス板を曲げ加工するのに適したセラミックカラー組成物であって、その無機成分は着色耐熱性顔料粉末５〜３０重量％と結晶化ガラス粉末７０〜９５重量％とアルミナ粉末１．５〜２．５重量％からなるセラミックカラー組成物が開示されている。また、特開２０００−１５４０３８号公報（特許文献５）には、着色耐熱性顔料粉末５〜４０．５重量％、ガラス粉末５０〜９４重量％、耐火物フィラー０〜２５重量％、ウィスカー状耐火物フィラー０．１〜４０重量％からなることを特徴とするセラミックカラー組成物が開示されている。また、特開２００２−３６２９４０号公報（特許文献６）には、無鉛ガラス粉末：６３〜７８．９９質量％、耐熱ウィスカ：５〜１２質量％、三酸化二ビスマス粉末：０．０１〜１質量％、耐熱顔料粉末：１６〜２６質量％からなるセラミックカラー組成物が開示されている。さらに、特開２０１６−７９０８４号公報（特許文献７）には、ガラス粉末と、平均アスペクト比が８未満の粒子形状を有し、レーザ回折散乱法により測定される体積基準の頻度分布を示す粒度分布曲線において０．１〜８．４μｍの間および８．５〜３０μｍの間のそれぞれにピークを有する耐火物フィラーと、耐熱性顔料粉末とを含有するセラミックカラー組成物が開示されている。
【００１０】
しかし、ウィスカー状耐火物を配合しても型離れ性は向上されるものの、ウィスカー状耐火物は人体への影響評価が不明確であるため、近年流通量が減少している。さらに、ウィスカー状耐火物としては、例えば、ホウ酸アルミニウム、アルミナ、チタン酸カリウム、ジルコンなどが挙げられるが、これらのウィスカー状耐火物をセラミックカラーに多量に入れると、色調、耐酸性、焼結性などの性能が低下する。
【先行技術文献】
【特許文献】
【００１１】
【特許文献１】ＷＯ２０１３／１４６２６４（請求項１）
【特許文献２】特開平６−２３４５４７号公報（請求項１）
【特許文献３】特開平６−２５６０３９号公報（請求項１）
【特許文献４】特開平６−２３９６４７号公報（請求項１）
【特許文献５】特開２０００−１５４０３８号公報（請求項１）
【特許文献６】特開２００２−３６２９４０号公報（請求項１）
【特許文献７】特開２０１６−７９０８４号公報（請求項１）
【発明の概要】
【発明が解決しようとする課題】
【００１２】
従って、本発明の目的は、焼結性および色調や透過率などの外観性を維持しつつ、成形時の型離れ性も向上できるセラミックカラーペースト、セラミックカラーならびにセラミックカラー付きガラスおよびその製造方法を提供することにある。
【００１３】
本発明の他の目的は、耐酸性雨性などの耐酸性に優れ、かつセラミックカラー付きガラスの強度を向上できるセラミックカラーペースト、セラミックカラーならびにセラミックカラー付きガラスおよびその製造方法を提供することにある。
【００１４】
本発明のさらに他の目的は、プレス型にセラミックカラーが付着するのを抑制でき、かつ焼成後のプレス型から容易に分離できるセラミックカラーペースト、セラミックカラーならびにセラミックカラー付きガラスおよびその製造方法を提供することにある。
【課題を解決するための手段】
【００１５】
本発明者らは、前記課題を達成するため鋭意検討した結果、成形温度よりも低い軟化点を有するガラスフリットと、耐熱性顔料と、成形温度よりも高い軟化点を有する特定サイズのガラスフィラーと、シリコーン系レジンとを組み合わせてセラミックカラーペーストを調製すると、焼結性および色調や透過率などの外観性を維持しつつ、成形時の型離れ性も向上できることを見出し、本発明を完成した。
【００１６】
すなわち、本発明のセラミックカラーペーストは、成形温度よりも低い軟化点を有するガラスフリット、耐熱性顔料、成形温度よりも高い軟化点を有するガラスフィラーおよびシリコーン系レジンを含む。前記成形温度はプレス温度であってもよい。前記シリコーン系レジンは、熱重量示差熱分析装置（ＴＧ−ＤＴＡ）を用いて、空気雰囲気下、昇温速度２０℃／分で４０℃から７５０℃まで昇温するという条件で分解温度を測定したとき、熱分解終了温度が５５０℃以上のシリコーン系レジンを含んでいてもよい。熱分解終了温度５５０℃以上のシリコーン系レジンは、熱分解終了温度での残渣が４０〜７０質量％程度であってもよい。前記シリコーン系レジンは、有機溶媒、例えば、ブチルカルビトールアセテートに溶解可能なシリコーン系レジンを含んでいてもよい。前記シリコーン系レジンは、Ｃ１−４アルキルＣ６−１０アリール系シリコーンレジンを含んでいてもよい。前記シリコーン系レジンの割合は、ガラスフリットおよび耐熱性顔料の総量１００質量部に対して０．１〜５０質量部程度であってもよい。前記ガラスフィラーは、粒径範囲２〜３０μｍ（特に２〜２０μｍ）のガラスビーズおよび／または繊維径範囲１０〜３０μｍ、繊維長範囲１０〜５０μｍのガラスファイバーであってもよい。前記ガラスフィラーの割合は、前記ガラスフリットおよび前記耐熱性顔料の総量１００質量部に対して１２〜２６質量部（特に２０〜２５質量部）であってもよい。前記ガラスフリットは、ビスマス系ガラスフリット、シリカ系ガラスフリット、亜鉛系ガラスフリットおよび鉛系ガラスフリットからなる群より選択された少なくとも１種を含んでいてもよい。本発明のセラミックカラーペーストは、ビヒクルをさらに含んでいてもよい。
【００１７】
本発明には、ガラスフリットと耐熱性顔料とガラスフィラーとシリコーン系レジンとを混合して、前記セラミックカラーペーストを製造する方法も含まれる。この方法では、前記シリコーン系レジンが、熱重量示差熱分析装置（ＴＧ−ＤＴＡ）を用いて、空気雰囲気下、昇温速度２０℃／分で４０℃から７５０℃まで昇温するという条件で分解温度を測定したとき、熱分解終了温度が５５０℃以上のシリコーン系レジンを含み、かつこのシリコーン系レジンを分散媒に溶解した後、ガラスフリット、耐熱性顔料およびガラスフィラーと混合してもよい。
【００１８】
本発明には、前記セラミックカラーペーストを焼成して形成されるセラミックカラーも含まれる。
【００１９】
本発明には、ガラス基板と、セラミックカラーペースト膜とを備えたセラミックカラー付きガラスであって、前記ガラス基板の少なくとも一方の面において、少なくとも一部の領域に前記セラミックカラーで形成されたセラミックカラー膜が積層されているセラミックカラー付きガラスも含まれる。
【００２０】
本発明には、少なくとも一方の面のガラス基板において、少なくとも一部の領域に、前記セラミックカラーで形成されたセラミックカラー膜を積層する積層工程と、得られた積層体を前記ガラス板の軟化点以上の温度で加熱して曲げ成形すると同時に、前記セラミックカラーペーストの焼成を行う曲げ成形工程とを含むセラミックカラー付きガラスの製造方法も含まれる。前記曲げ成形工程がプレス成形を含んでいてもよい。
【発明の効果】
【００２１】
本発明のセラミックカラーペーストは、成形温度よりも低い軟化点を有するガラスフリットと、耐熱性顔料と、成形温度よりも高い軟化点を有するガラスフィラーと、シリコーン系レジンとを組み合わせているため、焼結性および色調や透過率などの外観性を維持しつつ、成形時の型離れ性も向上できる。また、耐酸性雨性などの耐酸性に優れ、かつセラミックカラー付きガラスの強度を向上できる。さらに、プレス型にセラミックカラーが付着するのを抑制でき、かつ焼成後のプレス型から容易に分離できる。
【図面の簡単な説明】
【００２２】
【図１】図１は、実施例で得られたセラミックカラー付きガラス板の強度を測定する方法を説明するための概略図である。
【発明を実施するための形態】
【００２３】
［セラミックカラーペースト］
本発明のセラミックカラーペースト（またはセラミックカラー組成物）は、成形温度よりも低い軟化点を有するガラスフリット、耐熱性顔料、成形温度よりも高い軟化点を有するガラスフィラーおよびシリコーン系レジンを含む。
【００２４】
（ガラスフリット）
ガラスフリット（溶融性ガラス粉または粒子）は、セラミックカラーの膜を形成するとともにガラス板に定着するために配合され、成形温度で軟化するガラスフリットであればよい。
【００２５】
ガラスフリットとしては、セラミックカラーにおいて利用される慣用のガラスフリットを使用できる。慣用のガラスフリットとしては、例えば、ビスマス系ガラスフリット、シリカ系ガラスフリット、亜鉛系ガラスフリット、ホウケイ酸系ガラスフリット、ホウケイ酸亜鉛系ガラスフリット、鉛系ガラスフリットなどが挙げられる。これらのガラスフリットは、単独でまたは二種以上組み合わせて使用できる。
【００２６】
これらのうち、ビスマス系ガラスフリット、シリカ系ガラスフリット、亜鉛系ガラスフリット、鉛系ガラスフリットなどが汎用され、耐酸性とガラス強度との両立など、本発明の顕著な効果が発現し易い点から、少なくともビスマス系ガラスフリットを含むのが好ましい。
【００２７】
ビスマス系ガラスフリットは酸化ビスマス（Ｂｉ２Ｏ３）を含んでいればよく、酸化ビスマスに加えて、他の酸化物を含んでいてもよい。他の酸化物としては、例えば、他の金属酸化物（例えば、酸化リチウム、酸化ナトリウム、酸化カリウムなどのアルカリ金属酸化物；酸化マグネシウム、酸化カルシウム、酸化ストロンチウム、酸化バリウムなどのアルカリ土類金属酸化物；酸化チタン、酸化ジルコニウムなどの周期表第４Ａ族金属酸化物；酸化クロムなどの周期表第６Ａ族金属酸化物；酸化鉄などの周期表第８族金属酸化物；酸化亜鉛などの周期表第２Ｂ族金属酸化物；酸化アルミニウムなどの周期表第３Ｂ族金属酸化物；酸化スズ、酸化鉛などの周期表第４Ｂ族金属酸化物など）、酸化ケイ素、酸化ホウ素などが挙げられる。これら他の酸化物は、単独でまたは二種以上組み合わせて使用できる。これら他の酸化物のうち、酸化リチウム、酸化ナトリウム、酸化バリウム、酸化亜鉛、酸化鉛、酸化ケイ素、酸化ホウ素などを含有している場合が多い。酸化ビスマスの割合は、ビスマス系ガラスフリット全体に対して、例えば１０質量％以上、好ましくは１５質量％以上（例えば、１５〜９５質量％）、さらに好ましくは２０〜９０質量％（特に３０〜８０質量％）程度であってもよい。
【００２８】
ガラスフリットがビスマス系ガラスフリットを含む場合、ガラスフリット中のビスマス系ガラスフリットの割合は１０質量％以上であってもよく、好ましくは５０質量％以上、さらに好ましくは８０質量％以上（特に９０質量％以上）であり、１００質量％であってもよい。
【００２９】
ガラスフリットの軟化点（または融点）は、成形温度（曲げ成形の加熱温度、特にプレス温度）よりも低ければよく、例えば３５０〜７００℃程度の範囲から選択でき、プレス成形のプレス温度よりも低いのが好ましく、例えば３６０〜６５０℃、好ましくは４００〜６００℃、さらに好ましくは４５０〜５８０℃（特に５００〜５５０℃）程度であってもよい。軟化点が低すぎると、ガラス強度が低下する虞があり、逆に高すぎると、溶融流動性が低下するため、ガラス基板との密着性が低下する虞がある。
【００３０】
ガラスフリットの平均粒径は、例えば０．１〜１０μｍ、好ましくは０．３〜８μｍ、さらに好ましくは０．５〜５μｍ（特に１〜４μｍ）程度であってもよい。ガラスフリットの粒径が大きすぎると、印刷性や焼成膜の均一性が低下するとともに、スクリーン印刷などにおいて目詰まりが発生し易くなる。一方、粒径が小さすぎると、ガラスフリットの分散性が低下するため、セラミックカラーペーストの印刷性が低下するとともに、経済性も低下する虞がある。
【００３１】
セラミックカラーペースト中のガラスフリットの割合は３０〜９５質量％程度の範囲から選択でき、例えば４０〜９５質量％、好ましくは４５〜８０質量％、さらに好ましくは５０〜７５質量％（特に５０〜７０質量％）程度である。ガラスフリットの割合が多すぎると、セラミックカラーの色調が低下し、少なすぎると、ガラス基板に対する密着性が低下する虞がある。
【００３２】
（耐熱性顔料）
耐熱性顔料は、セラミックカラーに目的の色を付与するために配合される。耐熱性顔料としては、セラミックカラーペーストの焼成温度に耐えることができればよく、慣用の耐熱性顔料を使用できる。
【００３３】
耐熱性顔料としては、例えば、黒色顔料（銅−クロム複合酸化物、鉄−マンガン複合酸化物、銅−クロム−マンガン複合酸化物、コバルト−鉄−クロム複合酸化物、マグネタイトなど）、茶色系顔料（亜鉛−鉄複合酸化物、亜鉛−鉄−クロム複合酸化物）、青色系顔料（コバルトブルーなど）、緑色系顔料（クロムグリーン、コバルト−亜鉛−ニッケル−チタン複合酸化物、コバルト−アルミニウム−クロム複合酸化物など）、赤色系顔料（ベンガラなど）、黄色系（チタンイエロー、チタン−バリウム−ニッケル複合酸化物、チタン−アンチモン−ニッケル複合酸化物、チタン−アンチモン−クロム複合酸化物など）、白色系顔料（チタン白、酸化亜鉛など）などが挙げられる。これらの耐熱性顔料は、単独でまたは二種以上組み合わせて使用できる。
【００３４】
これらの耐熱性顔料は、目的の色に応じて選択されるが、黒色耐熱性顔料（例えば、銅−クロム−マンガン複合酸化物などの複合酸化物ブラックなど）が汎用される。
【００３５】
耐熱性顔料の形状としては、例えば、略球状、楕円体状、多角体形（多角錘状、正方体状、直方体状など）、板状、棒状、不定形状などが挙げられる。これらの形状のうち、分散性や色調などの点から、等方形状（略球状など）が好ましい。
【００３６】
耐熱性顔料の平均粒径は、例えば０．１〜１０μｍ、好ましくは０．２〜５μｍ、さらに好ましくは０．３〜４μｍ（特に０．５〜３μｍ）程度である。耐熱性顔料の粒径が小さすぎると、均一な分散が困難となり、発色性が低下する虞があり、逆に大きすぎると、塗布性が低下したり、発色性が低下する虞がある。
【００３７】
セラミックカラーペースト中の耐熱性顔料の割合は、例えば５〜５０質量％、好ましくは１０〜４０質量％、さらに好ましくは１５〜３０質量％（特に１８〜２５質量％）程度である。耐熱性顔料の割合は、ガラスフリット１００質量部に対して、例えば１〜１００質量部、好ましくは１０〜６０質量部、さらに好ましくは２０〜５０質量部（特に３０〜４５質量部）程度である。耐熱性顔料の割合が多すぎると、セラミックカラー膜の強度が低下する虞があり、逆に少なすぎると、発色性が低下する虞がある。
【００３８】
（ガラスフィラー）
ガラスフィラー（耐熱性ガラス粉または粒子）は、セラミックカラーの膜を形成するとともに成形時の型離れ性を向上させるために配合され、成形温度で軟化しないガラスフィラーであればよい。本発明では、成形温度（曲げ成形の加熱温度）、特にプレス成形のプレス温度で軟化（溶融）しないガラスフィラーを充填剤として配合することにより、溶融したセラミックカラーの流れを抑制でき、プレスの際にプレス型（成形ダイ）の表面繊維と溶融したセラミックカラーとの接触面積が減少し、型離れ性が向上すると推定できる。
【００３９】
さらに、本発明では、ガラスフィラーの粒径を後述する範囲に調整することにより、さらにプレス成形での型離れ性を向上できる。これに対して、特許文献１では、耐熱性径大粒子を乾燥塗膜の厚みよりも大きくすることにより、成形時の型離れ性を向上させているが、特許文献１における径大粒子は合わせガラスにおいて特に有効である。すなわち、合わせガラスの曲げ成形の場合、セラミックカラーと接触する面は平面（ガラス面）であるため、径大粒子が膜厚よりも大きく膜から突出すると、粒子はスペーサーとして働き、ガラス面とセラミックカラーが触れないことで型離れ性が発現する。膜厚よりも小さい粒子の場合は、重ねたガラスに押されて膜の内部に粒子が入り込み、表面のセラミックカラーとガラスが接触するため型離れ性が低下する。そのため、合わせガラスの曲げ成形では、セラミックカラーを印刷したガラスに対面ガラスを重ねた状態で加熱炉に入れるため、径大粒子は乾燥膜の状態で膜から突出していることが必要となる。
【００４０】
これに対して、本発明では、合わせガラスよりも、プレス成形での型離れ性に特に適している。プレス成形の場合はセラミックカラーを印刷したガラスを加熱保持した後にプレスするため、合わせガラスのように乾燥膜の状態でガラスフィラーが膜から突出する必要性は低い。さらに、プレス成形では、セラミックカラーと接触するプレス面はステンレスクロスなどの耐熱布で覆われており、例えば、ステンレスクロスのニット編みでは、厚み方向にクッション性、織り目に凹凸を有しているため、粒子が中途半端に大きいと、繊維が粒子間の隙間に入り込んでセラミックカラーと密着する。そのため、プレス成形では、粒子とプレス型との接触面が多い方が型離れ性を向上でき、ガラスフィラーが特許文献１の径大粒子よりも小粒径であっても型離れ性を向上できる。その理由は、小粒子のガラスフィラーは膜中に存在する個数が多いため、粒子間の距離は短くなり、全体に均一に存在する充填剤として働き（ガラスフィラーの表面積が多くなり）、繊維とガラスビーズとの接触面が多くなるためであると推定できる。
【００４１】
ガラスフィラーの形状としては、例えば、略球状、楕円体状、多角体形（多角錘状、正方体状、直方体状など）、板状、棒状、繊維状、不定形状などが挙げられる。これらの形状のうち、等方形状（略球状、正方体状など）の粒状、繊維状が汎用され、プレス型の表面（プレス面）との接触面積が小さい点から、略球状が特に好ましい。ガラスフィラーは、一次粒子（独立した一体型の粒子または単層の粒子）が好ましいが、安定して存在できれば、小粒子が凝集した二次粒子であってもよい。
【００４２】
ガラスフィラーは、前述のように、成形時の型離れ性を向上できる点から、所定のサイズを有するのが好ましい。
【００４３】
ガラスフィラーが粒状（ガラスビーズ）である場合、粒径範囲（最小粒径から最大粒径までの範囲）は１〜５０μｍ程度であってもよく、例えば２〜３０μｍ、好ましくは２〜２０μｍ、さらに好ましくは２〜１０μｍ程度である。特に、粒状ガラスフィラーの粒径範囲が３０μｍ以下（特に１５μｍ以下）であると、シリコーンレジンとの組み合わせによって、成形時の型離れ性とセラミックカラー付きガラスの強度とを両立できる。粒状ガラスフィラーの体積平均粒径は、例えば３〜２０μｍ、好ましくは３〜１５μｍ、さらに好ましくは４〜１０μｍ程度である。粒状ガラスフィラーの粒径が小さすぎると、均一な分散が困難となり、成形時の型離れ性が低下する虞があり、逆に大きすぎると、プレス成形では、繊維が粒子間の隙間に入り込んでセラミックカラーと密着することにより型離れ性が低下する虞がある。
【００４４】
なお、本明細書および特許請求の範囲では、粒子の粒径範囲および体積平均粒径の測定方法は、特に限定されず、例えば、レーザー回折式粒度分布測定装置などを用いた公知の測定方法を使用できる。
【００４５】
ガラスフィラーが繊維状（ガラスファイバー）である場合、繊維径範囲（最小繊維径から最大繊維径の範囲）は５〜３０μｍ程度であってもよく、例えば１０〜３０μｍ、好ましくは１０〜２５μｍ、さらに好ましくは１０〜２０μｍ程度である。繊維状ガラスフィラーの平均繊維径は、例えば５〜２０μｍ、好ましくは８〜１８μｍ、さらに好ましくは１０〜１５μｍ程度である。繊維状ガラスフィラーの繊維径が小さすぎると、均一な分散が困難となり、成形時の型離れ性が低下する虞があり、逆に大きすぎると、プレス成形では、プレス型の繊維がフィラー間の隙間に入り込んでセラミックカラーと密着することにより型離れ性が低下する虞がある。
【００４６】
繊維状ガラスフィラーの繊維長範囲（最小繊維長から最大繊維長の範囲）は１０〜１００μｍ程度であってもよく、例えば１０〜５０μｍ、好ましくは１５〜４５μｍ、さらに好ましくは２０〜４０μｍ程度である。繊維状ガラスフィラーの平均繊維長は、例えば１０〜５０μｍ、好ましくは１５〜４５μｍ、さらに好ましくは２０〜４０μｍ程度である。繊維状ガラスフィラーの繊維長がこの範囲にない場合は、均一な分散が困難となり、成形時の型離れ性が低下する虞がある。
【００４７】
なお、本明細書および特許請求の範囲では、繊維の繊維径または繊維長範囲および平均繊維径または繊維長の測定方法は、特に限定されず、例えば、走査型電子顕微鏡（ＳＥＭ）を用いて繊維断面、繊維長を観察する方法などの公知の測定方法を使用できる。
【００４８】
ガラスフィラーの軟化点（または融点）は、成形温度（曲げ成形の加熱温度、特にプレス温度）よりも高ければよく、例えば６００℃以上（例えば６００〜２０００℃程度）の範囲から選択でき、プレス成形のプレス温度よりも高いのが好ましく、例えば６５０〜１８００℃、好ましくは７００〜１５００℃、さらに好ましくは７５０〜１２００℃（特に８００〜１０００℃）程度であってもよい。軟化点が低すぎると、型離れ性が低下する虞がある。
【００４９】
ガラスフィラーを構成するガラスとしては、例えば、ソーダガラス（ソーダ石灰ガラスまたはソーダライムシリカガラス）、ホウケイ酸ガラス、クラウンガラス、バリウム含有ガラス、ストロンチウム含有ガラス、ホウ素含有ガラス、低アルカリガラス、無アルカリガラス、シリカガラス、石英ガラス、耐熱ガラスなどが挙げられる。これらのガラスは、単独でまたは二種以上組み合わせて使用できる。これらのうち、ソーダガラス、ホウケイ酸ガラス、石英ガラス、耐熱ガラスなどが好ましい。
【００５０】
ガラスフィラーの割合は、前記ガラスフリットおよび前記耐熱性顔料の総量１００質量部に対して、例えば１０〜３０質量部、好ましくは１２〜２６質量部、さらに好ましくは１５〜２５質量部（特に２０〜２４質量部）程度である。特に、ガラスフィラーの割合を前記総量１００質量部に対して２０〜２５質量部程度に調整し、サイズを前記範囲に調整すると、各種特性をバランス良く向上できる。ガラスフィラーの割合が少なすぎると、成形時の型離れ性が低下する虞があり、逆に多すぎると、透過率などの外観や焼結性が低下する虞がある。
【００５１】
（シリコーン系レジン）
本発明では、ガラスフリット、耐熱性顔料およびガラスフィラーに対して、シリコーン系レジン（シリコーン系樹脂）を組み合わせることにより、セラミックカラーによるガラス強度の低下を抑制できる。ガラス強度の低下を抑制できるメカニズムの詳細は不明であるが、シリコーンは他の有機化合物に比べて耐熱性があり、熱分解温度が高く、黒セラなどのセラミックカラーの焼付け、ガラスの成形温度付近においても分解途中であるため、セラミックカラーに配合すると、膜中にポーラスが発生して表面圧縮応力が緩和され、ガラス強度が向上すると推定できる。
【００５２】
シリコーン系レジンは、ポリオルガノシロキサン骨格を有する熱可塑性樹脂、硬化性樹脂（未架橋樹脂）または硬化樹脂（架橋樹脂）であればよい。ポリオルガノシロキサン骨格は、Ｓｉ−Ｏ結合（シロキサン結合）を有する直鎖状、分岐鎖状または網目状の化合物であって、式：ＲａＳｉＯ（４−ａ）／２（式中、Ｒは置換基を示し、係数ａは０〜３の数である）で表される単位で構成されている。シリコーン系レジンとしては、前記式で表される各単位である単官能性のＭ単位（一般的にＲ３ＳｉＯ１／２で表される単位）、二官能性のＤ単位（一般的にＲ２ＳｉＯ２／２で表される単位）、三官能性のＴ単位（一般的にＲＳｉＯ３／２で表される単位）、四官能性のＱ単位（一般的にＳｉＯ４／２で表される単位）のうち、通常、Ｔ単位を主単位として含むポリオルガノシロキサンが使用される。
【００５３】
前記式において、置換基Ｒとしては、例えば、メチル基、エチル基、プロピル基、ブチル基などのＣ１−１０アルキル基、３−クロロプロピル基、３，３，３−トリフルオロプロピル基などのハロゲン化Ｃ１−１０アルキル基、ビニル基、アリル基、ブテニル基などのＣ２−１０アルケニル基、フェニル基、トリル基、ナフチル基などのＣ６−２０アリール基、シクロペンチル基、シクロヘキシル基などのＣ３−１０シクロアルキル基、ベンジル基、フェネチル基などのＣ６−１２アリール−Ｃ１−４アルキル基などが挙げられる。これらの置換基は、単独でまたは二種以上組み合わせて使用できる。
【００５４】
これらのうち、Ｒとしては、メチル基、プロピル基などのＣ１−４アルキル基、フェニル基、ナフチル基などのＣ６−１０アリール基が好ましく、Ｃ１−３アルキル基、Ｃ６−８アリール基がさらに好ましく、メチル基、フェニル基が最も好ましい。さらに、Ｒとしては、単独で使用するよりも、セラミックカラー付きガラスの強度、色調などの外観性および型離れ性を同時に向上できる点から、二種以上組み合わせて使用する方が好ましく、Ｃ１−４アルキル基とＣ６−１０アリール基が好ましく、Ｃ１−３アルキル基とＣ６−８アリール基との組み合わせがさらに好ましく、メチル基とフェニル基との組み合わせが最も好ましい。
【００５５】
Ｃ１−４アルキル基とＣ６−１０アリール基とを組み合わせる場合、両者のモル比は、Ｃ１−４アルキル基／Ｃ６−１０アリール基＝１０／１〜１／３０程度の範囲から選択でき、例えば５／１〜１／２０、好ましくは１／１〜１／１０、さらに好ましくは１／１．５〜１／５、より好ましくは１／２〜１／３程度である。
【００５６】
シリコーン系レジンは、ストレートシリコーン系レジンであってもよく、変性シリコーン系レジンであってもよい。変性シリコーン系レジンとしては、例えば、アルキド樹脂、フェノール樹脂、ユリア樹脂、メラミン樹脂、エポキシ樹脂などの他の樹脂で変性されたシリコーン系レジンなどが挙げられる。
【００５７】
具体的に好ましいシリコーン系レジンとしては、置換基Ｒがメチル基などのＣ１−４アルキル基であるＣ１−４アルキル系シリコーンレジン（例えば、メチル系シリコーンレジンなどのＣ１−３アルキル系シリコーンレジンなど）、置換基Ｒがフェニル基などのＣ６−１０アリール基である６−１０アリール系シリコーンレジン（例えば、フェニル系シリコーンレジンなどのＣ６−８アリール系シリコーンレジン）、置換基ＲがＣ１−４アルキル基とＣ６−１０アリール基との組み合わせであるＣ１−４アルキルＣ６−１０アリール系シリコーンレジン（例えば、メチルフェニル系シリコーンレジン、プロピルフェニル系シリコーンレジンなどのＣ１−３アルキルＣ６−８アリール系シリコーンレジンなど）などが挙げられる。これらのシリコーン系レジンは、単独でまたは二種以上組み合わせて使用できる。これらのうち、色調などの外観性を向上できる点から、Ｃ１−４アルキルＣ６−１０アリール系シリコーンレジンなどのアルキルアリール系シリコーンレジンが好ましく、前記外観性とガラス強度とを両立できる点から、メチルフェニル系シリコーンレジンなどのＣ１−２アルキルＣ６−８アリール系シリコーレジンが特に好ましい。
【００５８】
シリコーン系レジンの分子量は、特に限定されないが、ゲルパーミエーションクロマトグラフィーによる標準ポリスチレン換算の重量平均分子量（Ｍｗ）において、例えば５００〜５０００、好ましくは１０００〜４０００、さらに好ましくは１５００〜３５００（特に２０００〜３０００）、より好ましくは１５００〜２５００程度である。
【００５９】
シリコーン系レジンは、熱重量示差熱分析装置（ＴＧ−ＤＴＡ）を用いて、空気雰囲気下、昇温速度２０℃／分で４０℃から７５０℃まで昇温するという条件で分解温度を測定したときの熱分解終了温度は、例えば４５０〜８００℃（特に５５０〜８００℃）程度の範囲から選択でき、例えば５００〜７８０℃、好ましくは５５０〜７６０℃（例えば６００〜７５０℃）、さらに好ましくは６５０〜７４０℃（特に７００〜７３０℃）程度である。熱分解終了温度が低すぎると、ポーラス効果が低減するためか、ガラス強度が低下する虞があり、熱分解終了温度が高すぎると、シリコーン系レジンが残存してセラミックカラー膜の性能が低下する虞がある。
【００６０】
シリコーン系レジンは、前記条件で分解温度を測定したときの残渣（熱分解終了温度での残渣）は、例えば３０〜９０質量％程度の範囲から選択でき、例えば３５〜８５質量％、好ましくは３８〜８０質量％（例えば４０〜７０質量％）、さらに好ましくは４５〜６０質量％（特に４６〜５５質量％）程度であってもよい。残渣が多すぎると、セラミックカラー膜の性能が低下する虞があり、残渣が少なすぎると、シリコーン系レジンの効果が低くガラス強度が低下する虞がある。
【００６１】
なお、本明細書および特許請求の範囲において、熱分解終了温度および残渣は、熱重量示差熱分析装置（ＴＧ−ＤＴＡ）を用いて、空気雰囲気下、昇温速度２０℃／分で４０℃から７５０℃まで昇温するという条件で熱分解することにより測定でき、詳細には、後述する実施例に記載の方法で測定できる。
【００６２】
本発明では、ガラス強度および外観特性を両立できる点から、シリコーン系レジンが前記熱分解終了温度５５０℃以上（例えば５５０〜８００℃）のシリコーン系レジンを含むのが好ましく、前記分解温度６００〜７７５℃（例えば６５０〜７５０℃）のシリコーン系レジンを含むのがさらに好ましく、前記分解温度６７５〜７４０℃のシリコーン系レジンを含むのが特に好ましい。また、前記分解温度７００〜７３０℃および前記残渣４５〜５５質量％のシリコーン系レジンを含むのが最も好ましい。また、同様の理由から、シリコーン系レジンは、ブチルカルビトールアセテートなどの有機溶媒に溶解可能なシリコーン系レジンを含むのが好ましい。さらに、同様の理由から、シリコーン系レジンは、熱可塑性樹脂または未架橋樹脂（硬化性樹脂）を含むのが好ましい。そのため、熱分解終了温度５５０℃以上のシリコーン系レジンは、ブチルカルビトールアセテートなどの有機溶媒に溶解可能な熱可塑性樹脂または未架橋樹脂であってもよい。
【００６３】
シリコーン系レジンは、熱分解終了温度５５０℃以上のシリコーン系レジンと、熱分解終了温度５５０℃未満（例えば４５０〜５３０℃）のシリコーン系レジンとを組み合わせてもよい。熱分解終了温度５５０℃未満のシリコーン系レジンは、ブチルカルビトールアセテートに不溶な架橋樹脂であってもよい。熱分解終了温度５５０℃未満のシリコーン系レジンの割合は、熱分解終了温度５５０℃以上のシリコーン系レジン１００質量部に対して１００質量部以下であってもよく、例えば１〜５０質量部、好ましくは３〜３０質量部、さらに好ましくは５〜２０質量部程度である。
【００６４】
熱分解終了温度５５０℃以上のシリコーン系レジンの割合は、シリコーン系レジン全体に対して５０質量％以上であればよく、好ましくは８０質量％以上、さらに好ましくは９０質量％以上であり、１００質量％であってもよい。熱分解終了温度５５０℃以上のシリコーン系レジンの割合が少なすぎると、ガラス強度および外観特性を両立させるのが困難となる虞がある。
【００６５】
シリコーン系レジンの状態は、特に限定されないが、常温で固体であってもよい。固体状のシリコーン系レジンの形態も、特に限定されず、パウダー状、フレーク状、球状、繊維状、不定形状などであってもよい。
【００６６】
シリコーン系レジンの割合は、ガラスフリットおよび耐熱性顔料の総量１００質量部に対して０．１〜５０質量部程度の範囲から選択でき、例えば０．５〜３０質量部、好ましくは１〜２０質量部（例えば２〜１５質量部）、さらに好ましくは３〜１０質量部（特に５〜８質量部）程度である。特に、焼結性および色調や透過率などの外観性を維持しつつ、成形時の型離れ性も向上でき、かつガラス強度も向上できる点から、シリコーン系レジンの割合は、ガラスフリットおよび耐熱性顔料の総量１００質量部に対して３．５質量部以上であってもよく、例えば３．５〜１０質量部、好ましくは４〜９質量部、さらに好ましくは４．５〜８質量部、より好ましくは５〜７質量部（特に５．５〜６．５質量部）程度である。シリコーン系レジンの割合が少なすぎると、ガラス強度を向上させる効果が低下し、逆に多すぎると、反りが発生したり、焼結性が低下するなど、セラミックカラーの性能が低下したり、色調などの外観性が低下する虞がある。
【００６７】
（ビヒクル）
本発明のセラミックカラーペーストは、セラミックカラー組成物をペースト化し、スクリーン印刷などの塗布工程に適用し易くするために、ビヒクルをさらに含んでいてもよい。
【００６８】
ビヒクルは、セラミックカラーペーストのビヒクルとして利用される慣用のビヒクル、例えば、分散媒および／またはバインダーであってもよい。ビヒクルは、分散媒およびバインダーの一方でいずれかであってもよいが、シリコーン系レジンが熱可塑性または未架橋シリコーン系レジンを含む場合、予め熱可塑性または未架橋シリコーン系レジンを溶解させてペースト中に均一に分散し易い点から、少なくとも分散媒を含むのが好ましく、通常、分散媒とバインダーとの組み合わせである。
【００６９】
分散媒としては、例えば、脂肪族アルコール（例えば、２−エチル−１−ヘキサノール、オクタノール、デカノールなどの飽和または不飽和Ｃ６−３０脂肪族アルコールなど）、セロソルブ類（メチルセロソルブ、エチルセロソルブ、ブチルセロソルブなどのＣ１−４アルキルセロソルブ類など）、セロソルブアセテート類（エチルセロソルブアセテート、ブチルセロソルブアセテートなどのＣ１−４アルキルセロソルブアセテート類）、カルビトール類（メチルカルビトール、エチルカルビトール、プロピルカルビトール、ブチルカルビトールなどのＣ１−４アルキルカルビトール類など）、カルビトールアセテート類（エチルカルビトールアセテート、ブチルカルビトールアセテートなどのＣ１−４アルキルセロソルブアセテート類）、脂肪族多価アルコール類（例えば、エチレングリコール、ジエチレングリコール、ジプロピレングリコール、１，４−ブタンジオール、トリエチレングリコール、グリセリンなど）、脂環族アルコール類［例えば、シクロヘキサノールなどのシクロアルカノール類；テルピネオール、ジヒドロテルピネオールなどのテルペンアルコール類（例えば、モノテルペンアルコールなど）など］、芳香族カルボン酸エステル類（ジブチルフタレート、ジオクチルフタレートなどのフタル酸ジＣ１−１０アルキルエステル、ジブチルベンジルフタレートなどのフタル酸ジＣ１−１０アルキルアラルキルエステルなど）などが汎用される。これらの分散媒は、単独でまたは二種以上組み合わせて使用できる。
【００７０】
分散媒は、常温での揮発性が低く、かつガラスフリットを溶融せずに容易に揮発可能であればよく、分散媒の沸点は、例えば５０〜２５０℃、好ましくは７０〜２２０℃、さらに好ましくは８０〜２００℃程度である。
【００７１】
これらの分散媒のうち、適度な沸点を有し、ペーストの流動性や印刷性も向上できる点から、テルピネオールなどの脂環族アルコール、ブチルカルビトールアセテートなどのＣ１−４アルキルセロソルブアセテート類、ジブチルフタレートなどのフタル酸ジＣ１−１０アルキルエステルなどが特に好ましい。
【００７２】
バインダーには、有機バインダーおよび無機バインダーが含まれる。
【００７３】
有機バインダーとしては、例えば、熱可塑性樹脂（オレフィン系樹脂、ビニル系樹脂、アクリル系樹脂、スチレン系樹脂、ポリエステル系樹脂、ポリアミド系樹脂、セルロース誘導体など）、熱硬化性樹脂（熱硬化性アクリル系樹脂、エポキシ樹脂、フェノール樹脂、不飽和ポリエステル系樹脂、ポリウレタン系樹脂など）などが挙げられる。これらの有機バインダーは、単独でまたは二種以上組み合わせて使用できる。
【００７４】
無機バインダーとしては、例えば、シリカゾル、アルミナゾル、チタニアゾル、ジルコニアゾルなどが挙げられる。無機バインダーは、単独で又は二種以上組み合わせて使用できる。
【００７５】
これらのバインダーのうち、有機バインダー（例えば、アクリル系樹脂、スチレン系樹脂、アルキルセルロース、フェノール樹脂など）が汎用され、熱分解性などの点から、エチルセルロースなどのＣ１−３アルキルセルロースが好ましい。
【００７６】
バインダーの熱分解温度は、例えば２００〜５５０℃、好ましくは２２０〜５００℃、さらに好ましくは２５０〜４８０℃程度である。
【００７７】
ビヒクルの割合は、目的の粘度が得られ、印刷性（塗布性）を向上させる点から、ガラスフリットおよび耐熱性顔料の総量１００質量部に対して１〜１００質量部程度の範囲から選択でき、例えば５〜８０質量部、好ましくは１０〜５０質量部、さらに好ましくは２０〜４０質量部（特に２５〜３５質量部）程度である。ビヒクルの割合が多すぎると、所定の厚みを有する塗膜の調製が困難となり、少なすぎると、ビヒクルによる改善効果が低下する虞がある。
【００７８】
ビヒクルが分散媒とバインダーとの組み合わせで形成されている場合、分散媒の割合は、バインダー１００質量部に対して、例えば１００〜１００００質量部、好ましくは２００〜５０００質量部、さらに好ましくは３００〜２０００質量部（特に５００〜１５００質量部）程度である。
【００７９】
（他の添加剤）
セラミックカラーペーストには、用途に応じて、慣用の添加剤、例えば、無機フィラー（グラファイト、炭化ケイ素、シリカ、窒化ケイ素、窒化ホウ素、石英粉末、ハイドロタルサイト、炭酸塩、ケイ酸塩、金属酸化物、硫酸塩、各種金属粉や金属箔など）、色相改良剤、光沢付与剤、金属腐食防止剤、安定剤（酸化防止剤、紫外線吸収剤など）、界面活性剤または分散剤（リン酸エステル系界面活性剤などのアニオン性界面活性剤、カチオン性界面活性剤、ノニオン性界面活性剤、両性界面活性剤など）、分散安定化剤、増粘剤または粘度調整剤、保湿剤、チクソトロピー性賦与剤、レベリング剤、消泡剤、殺菌剤、充填剤などが含まれていてもよい。これらの添加剤は、単独でまたは二種以上組み合わせて使用できる。これらの添加剤の割合は、ガラスフリットおよび耐熱性顔料の総量１００質量部に対して、それぞれ１〜１００質量部程度の範囲から選択でき、種類に応じて適宜選択できるが、例えば０．１〜１０質量部、好ましくは０．３〜５質量部、さらに好ましくは０．５〜３質量部程度である。
【００８０】
（セラミックカラーペーストの調製方法）
セラミックカラーペーストの調製方法としては、各成分を均一に分散させるため、慣用の混合機を用いて混合する方法などを利用でき、粉砕機能を有する装置（例えば、３本ロール、乳鉢、ミルなど）を使用してもよい。シリコーン系レジンとして熱可塑性または未架橋シリコーン系レジンを使用する場合、ペースト中での分散性を向上させるために、予めシリコーン系レジンを分散媒に溶解させた後に他の成分と混合してもよい。
【００８１】
［セラミックカラー付きガラスおよびその製造方法］
本発明のセラミックカラー付きガラスは、ガラス基板と、このガラス基板の少なくとも一方の面において、少なくとも一部の領域に積層され、かつ前記セラミックカラーで形成されたセラミックカラー膜とを備えている。
【００８２】
ガラス基板を構成するガラスとしては、例えば、ソーダガラス、ホウケイ酸ガラス、クラウンガラス、バリウム含有ガラス、ストロンチウム含有ガラス、ホウ素含有ガラス、低アルカリガラス、無アルカリガラス、結晶化透明ガラス、シリカガラス、石英ガラス、耐熱ガラス、強化ガラスなどが挙げられる。これらのガラスのうち、ソーダガラスなどのアルカリガラス、強化ガラスが汎用される。
【００８３】
ガラス基板の表面は、酸化処理［表面酸化処理、例えば、放電処理（コロナ放電処理、グロー放電など）、酸処理（クロム酸処理など）、紫外線照射処理、焔処理など］、表面凹凸処理（溶剤処理、サンドブラスト処理など）などの表面処理がされていてもよい。
【００８４】
ガラス基板の厚みは、用途に応じて適宜選択すればよく、例えば０．０１〜５０ｍｍ、好ましくは０．１〜３０ｍｍ、さらに好ましくは０．５〜１０ｍｍ（特に１〜５ｍｍ）程度であってもよい。
【００８５】
セラミックカラー中のシリコーン系レジン残渣（シリコーン系レジン由来の成分）の体積割合は５０体積％以下であってもよく、例えば０．１〜３０体積％、好ましくは０．５〜２０体積％（例えば１〜１０体積％）、さらに好ましくは２〜８体積％（特に３〜７体積％）程度である。シリコーン系レジン残渣の割合が少なすぎると、ガラス強度が低下する虞があり、逆に多すぎると、反りが発生したり、色調や焼結性が低下する虞がある。
【００８６】
セラミックカラー膜（焼成膜）の平均厚みは、用途に応じて選択できるが、例えば１〜８０μｍ、好ましくは５〜４０μｍ、さらに好ましくは８〜２５μｍ（特に１０〜１８μｍ）程度である。
【００８７】
本発明のセラミックカラー付きガラスは、ガラス板の少なくとも一方の面において、少なくとも一部の領域に、前記セラミックカラーペーストを積層する積層工程、得られた積層体を前記ガラス板の軟化点以上の温度で加熱して曲げ成形すると同時に、前記セラミックカラーペーストの焼成を行う曲げ成形工程とを含む製造方法により得られる。
【００８８】
前記積層工程では、セラミックカラーペーストは、ガラス基板の少なくとも一方の面において、全面に亘って積層してもよいが、一部の領域に積層してもよく、例えば、自動車用ガラスでは、通常、周縁部（四周の端部近傍）に積層される。
【００８９】
セラミックカラーペーストの積層方法は、通常、塗布による積層方法が利用される。セラミックカラーペーストの塗布方法（または印刷方法）としては、例えば、フローコーティング法、スピンコーティング法、スプレーコーティング法、スクリーン印刷法、フレキソ印刷法、キャスト法、バーコーティング法、カーテンコーティング法、ロールコーティング法、グラビアコーティング法、スリット法、フォトリソグラフィ法、インクジェット法などを挙げることができる。これらのうち、スクリーン印刷法が好ましい。また、印刷は、単層印刷であってもよく、多層印刷であってもよい。
【００９０】
前記積層工程では、セラミックカラーペーストが分散媒を含む場合、塗布したセラミックカラーペーストは乾燥されて乾燥塗膜を形成する。乾燥は自然乾燥であってもよいが、加熱して乾燥するのが好ましい。加熱温度は、分散媒の種類に応じて選択でき、例えば５０〜２５０℃、好ましくは８０〜２００℃、さらに好ましくは１００〜１８０℃（特に１２０〜１６０℃）程度である。加熱時間は、例えば１分〜３時間、好ましくは３分〜１時間、さらに好ましくは５〜３０分程度である。
【００９１】
乾燥塗膜の平均厚み（塗膜表面において、ガラスフィラーで形成された凸部を除く領域での平均厚み）は、用途に応じて選択できるが、例えば１〜１００μｍ、好ましくは５〜５０μｍ、さらに好ましくは１０〜３０μｍ（特に１２〜２０μｍ）程度である。
【００９２】
前記曲げ成形工程では、生産性などの点から、通常、加熱により積層体を曲げ成形すると同時に焼成するが、曲げ成形条件によっては、セラミックカラーペーストの予備焼成を行ってもよい。
【００９３】
積層体の曲げ成形方法としては、慣用の曲げ成形法を利用でき、プレス型を用いた成形方法では、通常、耐熱性繊維（例えば、金属繊維やガラス繊維など）で形成された布帛でプレス面（接触面）が被覆されたプレス型を利用して曲げ成形される。
【００９４】
曲げ成形では、慣用の熱処理を伴う曲げ成形方法を利用して、ガラス基板に対して、所定の曲率を付与する。曲げ成形方法としては、例えば、自重曲げ工法、プレス型（例えば、前記布帛で接触面が被覆された金属製のプレス型）を用いたプレス法などが挙げられる。
【００９５】
焼成工程において、焼成のための加熱温度は、ガラスフリットの軟化点以上の温度であればよいが、焼成工程において、積層体の曲げ成形も同時に行う場合は、ガラス基板の軟化点以上の温度で加熱する必要があり、例えば５８０〜７８０℃、好ましくは６００〜７５０℃、さらに好ましくは６２０〜７２０℃（特に６４０〜７００℃）程度である。
【実施例】
【００９６】
以下に、実施例に基づいて本発明をより詳細に説明するが、本発明はこれらの実施例によって限定されるものではない。
【００９７】
実施例１〜３２、比較例１〜７および参考例１〜４
［使用材料］
用いた材料の詳細や特性について表１に示す。
【００９８】
【表１】
2020138897.tif 000002
【００９９】
表１におけるシリコーンレジンの特性である熱分解終了温度および残渣の測定方法は、以下の通りである。
【０１００】
シリコーンレジンの熱分解終了温度および残渣は、熱重量示差熱分析装置（エスアイアイナノテクノロジー（株）製「ＴＧ／ＤＴＡ６２００」）を用いて、空気雰囲気下、昇温速度２０℃／分で４０℃から７５０℃まで昇温し、熱分解が終了する温度とそのときの残渣量（質量％）を測定した。
【０１０１】
［セラミックカラーペーストの調製］
実施例１〜３２では、ガラスフリット７０質量部、耐熱性顔料３０質量部、ビヒクル２０質量部、シリコーンレジン  ３〜１２質量部、ブチルカルビトールアセテート５質量部を撹拌混合装置によって混合した後、３本ロールによる均質分散を行い、ベースとなるセラミックカラーペースト（参考例１のセラミックカラーペースト）を調製した。なお、シリコーンレジンは、分散し易いように、予め分散媒に溶解した後、撹拌混合装置に添加した。また、比較例２〜７では、シリコーンレジンを配合することなく、実施例１〜３２と同様の成分を均質分散して、ベースとなるセラミックカラーペースト（比較例１のセラミックカラーペースト）を調製した。
【０１０２】
得られたセラミックカラーペースト（参考例１または比較例１のセラミックカラーペースト）に、表２〜４に示す粒子またはシリカと、リン酸エステル系分散剤２質量部とを添加し、撹拌混合装置により充分混合分散し、粒子およびシリカを含む実施例１〜３２、参考例２〜４および比較例２〜７のセラミックカラーペーストを得た。
【０１０３】
［セラミックカラーペーストの積層］
得られたセラミックカラーペーストを、ポリエステル製スクリーン版（１８０メッシュ）を用いて、１００ｍｍ×１００ｍｍ×２ｍｍ厚のガラス板（ソーダガラス）上の９０ｍｍ×９０ｍｍの部分にベタ状に印刷し、１５０℃で１０分間乾燥した。触針式膜厚計を用いて乾燥膜の平均厚みを測定したところ、２０μｍであった。
【０１０４】
［プレス成形での型離れ性の評価］
加熱炉内に載置され、かつその型面がステンレスクロス（ベカルト社製「ＫＮ／Ｃ１（３１６Ｌ）」）によって被覆されたプレス型の下方に、セラミックカラーを印刷、乾燥したガラス板を載置し、７００℃に４分間保持後、プレスし、前記ガラス板を湾曲形状とした。焼成膜（セラミックカラー膜）の平均厚みを触針式膜厚計を用いて測定したところ、１５μｍであった。この湾曲形状ガラス板のプレス型（前記ステンレスクロスで形成された被覆面）からガラス板が剥れる時の力の具合を下記の４段階の基準で評価し、◎、○を合格とした。
【０１０５】
◎：ほんの少しの力でガラスが取れる（良好）
○：少しの力でガラスが取れる（良好）
△：力を要する
×：かなりの力を要する（型離れ性が極めて低い）。
【０１０６】
［焼成したガラス板の評価］
１．強度
セラミックカラーを型離れ性の評価と同様に印刷、乾燥し、６４０℃設定で焼成して得られたセラミックカラー付きガラス板（サンプル）のガラス面側から、オートグラフ（（株）島津製作所製「ＡＧＸ−５ｋＮ」）を用いて、リングオンリング曲げ試験を実施し、ガラス破壊時の強度を測定した。詳しくは、図１に示すように、サンプル１の非印刷面（ガラス面）に０．５ｍｍ／ｍｉｎの速度で先端が曲率半径Ｒ３．２ｍｍの治具２で負荷をかけ、ガラスが破損する際の強度を測定した。負荷をかけるリング（上リング）３は外径φ１２ｍｍであり、ガラス素地を支えるリング（下リング）４は内径φ７６ｍｍである。評価数は、ｎ＝１０として、平均値を求めた。なお、強度は、比較例１の強度を１．００としたときの強度比で示した。
【０１０７】
２．焼結性
セラミックカラーを型離れ性の評価と同様に印刷、乾燥し、６４０℃設定で焼成した焼成膜（厚み１５μｍ）の膜上に油性インキ（マジックインキ）で線を引き、ガラス面側（非印刷面）から目視でマジックインキが染込んでいるか否かを確認し、以下の基準で評価した。
【０１０８】
○：マジックインキが染込んでいない
×：マジックインキが染込んでいる。
【０１０９】
３．色調評価方法
セラミックカラーを型離れ性の評価と同様に印刷、乾燥し、６４０℃設定で焼成した焼成膜（厚み１５μｍ）を、ガラス面側（非印刷面）から測色色差計（日本電色工業（株）製「ＺＥ−２０００」）を用いて、ガラス面側からＬａｂを測定し、Ｌ値を比較した。Ｌ値が小さいほど黒くて良好な色調を示し、大きくなると灰色になる。
【０１１０】
４．透過率評価方法
セラミックカラーを型離れ性の評価と同様に印刷、乾燥し、６４０℃設定で焼成した焼成膜（厚み１５μｍ）を、ガラス面側（非印刷面）から測色色差計（日本電色工業（株）製「ＺＥ−２０００」）で透過率を測定した。
【０１１１】
５．乾燥硬度
１５０℃での乾燥しサンプルの乾燥膜（セラミックカラー膜）について、ＪＩＳ  Ｋ５６００−５−４に基づいて、引っかき硬度（鉛筆法）を測定した。
【０１１２】
評価結果を表２〜４に示す。
【０１１３】
【表２】
2020138897.tif 000003
【０１１４】
【表３】
2020138897.tif 000004
【０１１５】
【表４】
2020138897.tif 000005
【０１１６】
表２〜４の実施例１〜２０の結果から明らかなように、ガラスフリットおよび耐熱性顔料の合計１００質量部に対して粒子１（粒径範囲２〜１０μｍ、ガラスビーズ）を１０質量部添加した場合に型離れ性は向上し（実施例３）、１５質量部以上添加したとき、特に型離れ性は優れていた。２３質量部までの添加ではその他の性能も満たしていたが（実施例４、５）、２７質量部以上になると、焼結性、隠蔽性（透過率）が低下した（実施例６）。粒子２（粒径範囲１０〜２０μｍ、ガラスビーズ）を加えた場合にも同様の結果が得られたが、粒子１の場合よりも透過率が大きくなった。粒子３（粒径範囲２０〜３０μｍ、ガラスビーズ）を加えた場合、粒子１、２と同様に１０質量部以上で型離れ性は向上したが、１５質量部の添加では変化はなく、２３質量部添加したときにさらに型離れ性は向上した。粒子４（４３〜５３μｍ、ガラスビーズ）を１５質量部加えた場合、型離れ性は向上せず、透過率が高くなった。強度（強度比）については、ガラスビーズの添加量が多くなるにつれて向上したが、粒径が大きくなるほど、強度が低下する傾向が見られた。
【０１１７】
膜厚よりもかなり大きい粒子５（粒径範囲５３〜６３μｍ、ガラスビーズ）を加えたとき（実施例１９）、スペーサー効果により７質量部の添加量でも型離れ性効果が現れたと考えられるが、ガラスビーズが透けて見え、外観異常となった。
【０１１８】
これらの結果より、強度および型離れ性効果は、ガラスビーズの粒径が小さい方が高く、焼結性や色調、隠蔽性は、ガラスビーズの添加量が多くなると低下した。また、粒径が大きくなると、型離れ効果は得られても、強度は低下して透過率が上昇し、膜厚よりもかなり大きいガラスビーズを加えた場合には目視でガラスビーズの粒の透けや、凝集が確認され、外観不良となった。
【０１１９】
実施例２１〜２７で用いた粒子６のガラスファイバーは、繊維径１０μｍのガラス長繊維を１０〜５０μｍの長さに粉砕したミルドファイバーであるが、ガラスフリットおよび耐熱性顔料の合計１００質量部に対して３〜１５質量部の添加では粒子１と型離れ性は同等であったが、隠蔽性（透過率）、色調はガラスビーズの方が若干優れていた。粒子６を２７質量部添加した場合（実施例２６）、粒子１よりも焼結性は優れていたが、透過率が上昇した。強度については、ガラスビーズと同様に、ガラスファイバーの添加量の増加に伴って向上した。
【０１２０】
ガラスフリットおよび耐熱性顔料の合計１００重量部に対して、粒子１を１５質量部添加し、シリコーンレジンを変量した実施例４、２８〜２９および比較例２の結果から明らかなように、シリコーンレジンの割合は、ガラスフリットおよび耐熱性顔料の合計１００重量部に対して３〜１２質量部の範囲で良好であり、実施例４が最も諸特性のバランスに優れていた。詳しくは、シリコーンレジンを含まない場合（比較例２）に比べて、シリコーンレジンを３質量部添加したときは物性に変化はほとんど見られなかったが（実施例２８）、シリコーンレジンを６質量部添加すると、型離れ性、強度が向上した（実施例４）。シリコーンレジンを１２質量部添加すると、さらに強度は向上したが、焼結性、色調は低下した（実施例２９）。
【０１２１】
ガラスフリットおよび耐熱性顔料の合計１００重量部に対して、粒子１を１５質量部添加し、焼成膜中のシリコーン残渣量が実施例４のシリコーンレジン１（メチルフェニル系）と同量になるように、シリコーンレジン２（メチル系）、３（フェニル系）、４（プロピルフェニル系）を加えた実施例３０〜３２の結果から明らかなように、型離れ性、焼結性はシリコーンの種類によって差は見られなかった。但し、メチル系、フェニル系シリコーンレジンを添加した場合は、アルキルフェニル系に比べて色調が低下した。強度比は、メチルフェニル系が優れており、総合的にメチルフェニル系シリコーンレジンが優れていた。
【０１２２】
参考例２では、ガラスフリットおよび耐熱性顔料の合計１００質量部に対して、平均粒径１．４μｍのシリカを１５質量部添加すると、インクが増粘し、印刷不能となった。なお、シリカは、粉末、球状に拘わらず、型離れ性、強度向上効果は得られなかった（参考例２〜４）。
【０１２３】
参考例１、比較例１の乾燥硬度から、シリコーンレジンが入ることで乾燥硬度が上がることが分かる。ガラスフィラー入りの膜は、表面のガラスフィラーの凹凸に鉛筆が引っかかり、乾燥硬度は測定不能であるが、ベースとなるセラミックペーストの乾燥硬度が硬い方が、ガラスフィラーが乾燥膜中で強固に固定されるため、ガラスを取り扱う際にガラスフィラーが動いて傷が入り不良品となることを防止できる。そのため、シリコーンレジンを含まない比較例２〜７は乾燥膜の強度が不足しているため、不良品が発生し易い。
【０１２４】
強度については、比較例の結果から明らかなように、ガラスフィラーを含み、シリコーンレジンを含まない場合、ガラスフリットおよび耐熱性顔料の合計１００質量部に対して粒子１、２、３（粒径３０μｍ以下ガラスビーズ）および粒子６（φ１０μｍガラスファイバー）を１５質量部添加した場合に強度は若干向上したが（比較例２〜４、７）、粒子４、５（粒径４５μｍ以上ガラスビーズ）を含む場合は強度が低下した（比較例５、６）。また、実施例１〜２０と同様に、ガラスビーズの粒径は小さい方が強度は向上した。なお、ガラスフィラーを含まず、シリコーンレジンを含む場合、型離れ性は得られないが、強度、乾燥膜硬さが向上した（参考例１）。
【０１２５】
すなわち、ガラスフィラーとシリコーンレジンとを併用した場合（実施例１〜３２）、比較例のシリコーンレジンを含まない場合と同様に、粒子１、２、３（粒径３０μｍ以下ガラスビーズ）および粒子６（φ１０μｍガラスファイバー）を添加した場合、強度は向上し、粒子４、５（粒径４５μｍ以上ガラスビーズ）を添加した場合、強度は低下したが、いずれもシリコーンレジンを含まない場合よりも強度は向上していた（実施例４、９、１４、１８、２４と比較例２〜５および７との比較）。また、粒子１、２（粒径２０μｍ以下ガラスビーズ）および粒子６（φ１０μｍガラスファイバー）では型離れ性もシリコーンレジンの添加によって向上した。これらの結果より、粒径３０μｍ以下のガラスビーズまたはガラスファイバーとシリコーンレジンとを併用することで、型離れ性と強度比を同時に向上できることが分かった。
【０１２６】
これらの結果を総合すると、ガラスフィラーの添加量は多くなるほど型離れ性、強度が向上する傾向であったが、２７質量部を超えると焼結性、色調、隠蔽性が低下する傾向があり、これらの諸特性のバランスに優れる点から、実施例５がベストモードであるといえる。
【産業上の利用可能性】
【０１２７】
本発明は、各種のガラス基板のセラミックカラーを形成するためのペーストとして利用でき、曲げ形状を有するセラミックカラー付きガラスにも利用できる。セラミックカラー付きガラスとしては、例えば、列車、車、飛行機、飛行船、船などの車両または輸送機の窓ガラスや、建築物の防犯ガラスなどに利用でき、特に、自動車用窓ガラス（フロントガラス、リアガラス、サイドガラスなど）などに有用である。
【符号の説明】
【０１２８】
１…サンプル
２…治具
３…上リング
４…下リング
【図１】
2020138897.tif 000006